"セリア系電解質グリーン層とジルコニア系電解質グリーン層との間に、前記セリア系電解質と前記ジルコニア系電解質とに対して共通して添加されるドーパント元素の酸化物層が配置された積層体を準備する準備工程と、前記積層体を焼成する焼成工程と、を含むことを特徴とする電解質膜の製造方法。前記ドーパント元素は、3価の希土類元素であることを特徴とする請求項1記載の電解質膜の製造方法。前記ドーパント元素の酸化物層は、イットリアであることを特徴とする請求項2記載の電解質膜の製造方法。前記準備工程において、前記ドーパント元素の酸化物層と前記セリア系電解質グリーン層との間にセリアからなるグリーン層を配置し、前記ドーパント元素の酸化物層と前記ジルコニア系電解質グリーン層との間にジルコニアからなるグリーン層を配置することを特徴とする請求項1~3のいずれか一項に記載の電解質膜の製造方法。セリア系電解質層と、ジルコニア系電解質層と、を備え、前記セリア系電解質層のドーパント元素は、前記ジルコニア系電解質層のドーパント元素と同一であることを特徴とする電解質膜。前記ドーパント元素は、3価の希土類元素であることを特徴とする請求項5記載の電解質膜。前記ドーパント元素は、イットリウムであることを特徴とする請求項6記載の電解質膜。前記セリア系電解質層と前記ジルコニア系電解質層との界面において、前記セリア系電解質層はCe1-xMxO2M=Y、x=0.1~0.2、y=0.06~0.12の組成を有し、前記ジルコニア系電解質はZr1-yMyO2M=Y、y=0.06~0.12の組成を有していることを特徴とする請求項7記載の電解質膜。しかしながら、特許文献1の技術を利用して、イットリア安定化ジルコニアおよびセリア系電解質の2層電解質を焼結法で作製する際に高温焼成すると、イットリア安定化ジルコニアとセリア系電解質とが互いに固溶することによって低イオン伝導性層が形成されるおそれがある。この場合、電解質膜の導電率が低下する。本発明は、ジルコニア系電解質およびセリア系電解質を備える電解質膜において導電率低下を抑制することを目的とする。本発明に係る電解質膜の製造方法は、セリア系電解質グリーン層とジルコニア系電解質グリーン層との間に、前記セリア系電解質と前記ジルコニア系電解質とに対して共通して添加されるドーパント元素の酸化物層が配置された積層体を準備する準備工程と、前記積層体を焼成する焼成工程と、を含むことを特徴とする。本発明に係る電解質膜の製造方法によれば、ジルコニア系電解質およびセリア系電解質を備える電解質膜において導電率低下を抑制することができる。前記ドーパント元素は、3価の希土類元素とすることができる。前記ドーパント元素の酸化物層は、イットリアとすることができる。前記準備工程において、前記ドーパント元素の酸化物層と前記セリア系電解質グリーン層との間にセリアからなるグリーン層を配置し、前記ドーパント元素の酸化物層と前記ジルコニア系電解質グリーン層との間にジルコニアからなるグリーン層を配置してもよい。本発明に係る電解質膜は、セリア系電解質層と、ジルコニア系電解質層と、を備え、前記セリア系電解質層のドーパント元素は、前記ジルコニア系電解質層のドーパント元素と同一であることを特徴とする。本発明に係る電解質膜においては、導電率低下を抑制することができる。前記ドーパント元素は、3価の希土類元素とすることができる。前記ドーパント元素は、イットリウムとすることができる。前記セリア系電解質層と前記ジルコニア系電解質層との界面において、前記セリア系電解質層はCe1-xMxO2M=Y、x=0.1~0.2、y=0.06~0.12の組成を有し、前記ジルコニア系電解質はZr1-yMyO2M=Y、y=0.06~0.12の組成を有していてもよい。本発明によれば、ジルコニア系電解質およびセリア系電解質を備える電解質膜において導電率低下を抑制することができる。以下、本発明を実施するための形態を説明する。まず、以下の各実施形態で対象とする燃料電池の構成について説明し、次いで、各実施形態に係る製造方法について説明する。燃料電池の構成図1は、以下の実施形態で対象とする固体酸化物形の燃料電池100の模式的断面図である。燃料電池100は、支持体10、一方の電極、電解質膜30および他方の電極がこの順に積層された構造を有している。本実施例において燃料電池100は、一例として、支持体10、アノード20、電解質膜30およびカソード40がこの順に積層された構造を有している。支持体10は、ガス透過性を有するとともに、電解質膜30を支持可能な部材を用いることができる。本実施例においては、支持体10の一例として多孔質基材を用いる。多孔質基材の一例として、上面および下面を連通する孔11を複数有する多孔質金属板を用いる。多孔質金属板の材質としては、特に限定されないが、例えば酸化によって表面に絶縁性の酸化被膜が形成される成分を含んだ材質ステンレス等が用いられる。アノード20の材質は、アノードとしての電極活性を有するものであれば特に限定されないが、例えばNiO/ZrO2系、NiO/CeO2系、NiO/BaZrO3系等の固体酸化物を含む電極構成材料を用いることができる。カソード40の材質は、カソードとしての電極活性を有するものであれば特に限定されないが、例えばLaMnO3系、LaCoO3系、La2NiO4系、SmCoO3系等の固体酸化物を含む電極構成材料を用いることができる。電解質膜30は、酸素イオン伝導性を有する固体酸化物電解質である。具体的には、電解質膜30は、セリア系電解質およびジルコニア系電解質を含む。セリア系電解質として、Ce1-xMxO20≦x<1、M=Yイットリウム,Ybイッテルビウム,Smサマリウム,Scスカンジウムなどの3価希土類元素を用いることができる。ジルコニア系電解質として、Zr1-xMxO20≦x<1、M=Yイットリウム,Ybイッテルビウム,Smサマリウム,Scスカンジウムなどの3価希土類元素を用いることができる。セリア系電解質に添加されているドーパントとジルコニア系電解質に添加されているドーパントとは、同一である。なお、アノード20は、電解質膜30に含まれる成分を含んでいることが好ましい。この場合、アノード20の熱膨張係数が電解質膜30の熱膨張係数に近くなり、アノード20と電解質膜30との剥離をより抑制することができる。例えば、したがって、アノード20の材質はNiO/ZrO2系またはNiO/CeO2系であることが好ましい。燃料電池100は、以下の作用によって発電する。まず、支持体10には、水素H2が供給され、カソード40には、酸素O2が供給される。カソード40においては、カソード40に供給された酸素と、外部電気回路から供給される電子と、が反応して酸素イオンになる。酸素イオンは、電解質膜30を伝導してアノード20側に移動する。一方、支持体10に供給された水素は、支持体10の孔11を通過して、アノード20に到達する。アノード20に到達した水素は、アノード20において電子を放出するとともに、カソード40側から電解質膜30を伝導してくる酸素イオンと反応して水H2Oになる。放出された電子は、外部電気回路によって外部に取り出される。外部に取り出された電子は、電気的な仕事をした後に、カソード40に供給される。以上の作用によって、発電が行われる。セリア系電解質は、中温域600°C前後で高い酸素イオン伝導性を有する。セリア系電解質は、中温域では電子伝導性も併せ持つため、燃料電池100の発電時のリーク電流増加に伴う発電効率低下の要因ともなる。しかしながら、電解質膜30は、ほとんど電子伝導性を持たないジルコニア系電解質を含むことから、電解質膜30における電子伝導が抑制される。したがって、電解質膜30は、燃料電池100の発電効率を高めることができる。しかしながら、セリア系電解質およびジルコニア系電解質を高温焼成すると、セリア系電解質とジルコニア系電解質とが互いに固溶することによって低イオン伝導性層が形成される。この場合、電解質膜30の導電率が低下するおそれがある。以下の実施形態においては、導電率低下を抑制することができる、電解質膜30の製造方法について説明する。第1の実施形態図2a~図2cは、第1の実施形態に係る電解質膜30の製造方法を説明するための模式図である。本実施形態においては、セリア系電解質とジルコニア系電解質とに、同一のドーパントとしてYイットリウムを添加する例について説明する。図2aに示すように、イットリアが添加されたセリア以下、YDCと称するからなるYDCグリーン層31上に、Y2O3からなるイットリアグリーン層32を積層し、イットリアグリーン層32上に、イットリア安定化ジルコニア以下、YSZと称するからなるYSZグリーン層33を積層する。YDCグリーン層31、イットリアグリーン層32およびYSZグリーン層33は、一例として粉末状の層である。次に、図2bに示すように、図2aの積層体に対して焼成処理を実施する。具体的には、図2aの積層体を1300°C程度まで加熱する。焼成処理を実施することによって、各電解質粉末は焼結し、緻密化する。図2cは、焼成処理によって得られる電解質膜30の構成を示す図である。図2cに示すように、YDCグリーン層31が焼結し、当該焼結体にイットリアグリーン層32の一部が拡散することによって、YDC電解質層41が形成される。また、YSZグリーン層33が焼結し、当該焼結体にイットリアグリーン層32の一部が拡散することによってYSZ電解質層42が形成される。また、焼成処理の際、YDCとYSZとの間で相互拡散が生じるため、YDC電解質層41とYSZ電解質層42との間に、YDCとYSZとが互いに固溶した固溶層43が形成される。ところで、欠陥平衡論によれば、ドーパントは、完全に自由分散したときに最大の効果を発揮する。異なる種類のドーパントA,Bの両方を導入した場合には、固溶体のなかで会合体ABが形成され、完全自由分散が阻害される。したがって、複数種類のドーパントを同時に導入することによって、線形予測よりも導電率が低下することになる。本実施形態においては、セリア系電解質に対するドーパントとジルコニア系電解質に対するドーパントとが同一であるため、固溶層43が形成されたとしても電解質膜30の導電率低下が抑制される。したがって、本実施形態に係る製造方法によれば、ジルコニア系電解質およびセリア系電解質を備える電解質膜30において導電率低下を抑制することができる。また、電解質膜30においては、YDC電解質層41が高い酸素イオン伝導性を有し、YSZ電解質層42が電解質膜30における電子伝導を抑制する。さらに、YDCグリーン層31とYSZグリーン層33との間にイットリアグリーン層32が配置されていることから、焼成処理の際に固溶層43の形成を抑制することができる。以上のことから、電解質膜30は、高いイオン伝導性と低い電子伝導性とを両立することができる。第2の実施形態図3a~図3cは、第2の実施形態に係る電解質膜30の製造方法を説明するための模式図である。本実施形態においても、セリア系電解質とジルコニア系電解質とに、同一のドーパントとしてYイットリウムを添加する例について説明する。図3aに示すように、YDCグリーン層31上に、CeO2からなるセリアグリーン層34を積層する。セリアグリーン層34上には、イットリアグリーン層32を積層する。イットリアグリーン層32上には、ZrO2からなるジルコニアグリーン層35を積層する。ジルコニアグリーン層35上には、YSZグリーン層33を積層する。各層は、一例として粉末状の層である。次に、図3bに示すように、図3aの積層体に対して焼成処理を実施する。焼成処理を実施することによって、各電解質粉末は焼結し、緻密化する。図3cは、焼成処理によって得られる電解質膜30の構成を示す図である。図3cに示すように、YDCグリーン層31が焼結することによってYDC電解質層41が形成され、YSZグリーン層33が焼結することによってYSZ電解質層42が形成される。また、イットリアグリーン層32のY2O3がセリアグリーン層34のCeO2にドープされることから、セリアグリーン層34は、焼成処理によってYDC電解質層41の一部を構成する。また、イットリアグリーン層32のY2O3がジルコニアグリーン層35のZrO2にドープされることから、ジルコニアグリーン層35は、焼成処理によってYSZ電解質層42の一部を構成する。ただし、YDCとYSZとの間で相互拡散が生じるため、YDC電解質層41とYSZ電解質層42との間に、YDCとYSZとが互いに固溶した固溶層43が形成される。本実施例においても、セリア系電解質に対するドーパントとジルコニア系電解質に対するドーパントが同一であるため、固溶層43が形成されたとしても電解質膜30の導電率低下が抑制される。したがって、本実施形態に係る製造方法によれば、ジルコニア系電解質およびセリア系電解質を備える電解質膜30において導電率低下を抑制することができるまた、電解質膜30においては、YDC電解質層41が高い酸素イオン伝導性を有し、YSZ電解質層42が電解質膜30における電子伝導を抑制する。さらに、YDCグリーン層31とYSZグリーン層33との間にイットリアグリーン層32が配置されていることから、焼成処理の際に固溶層43の形成を抑制することができる。以上のことから、電解質膜30は、高いイオン伝導性と低い電子伝導性とを両立することができる。他の例ジルコニア系電解質およびセリア系電解質は、共に、ドーパント元素種に依存して導電率が大きく変わる。一般に、以下の条件を満たすドーパント元素が高い導電率を示す。1母体元素より価数が1少ないZr,Ceに対しては、3。2母体イオンZr4,Ce4とイオン半径が近い。以上の条件を満たす元素として、Yイットリウム,Ybイッテルビウム,Smサマリウム,Scスカンジウムなどが挙げられる。また、ジルコニア系電解質の導電率はセリア系電解質の導電率と比較して小さいため、ジルコニア/セリア系の複合膜の全抵抗は、ジルコニア系の抵抗に大きく依存する。このため、ジルコニア系電解質の導電率を高めるドーパントを選択することが好ましい。以上の観点から、Yイットリウムを用いることが特に好ましい。なお、焼成によって得られるセリア系電解質膜とジルコニア系電解質膜との界面において、セリア系電解質はCe1-xMxO2M=Y、x=0.1~0.2、y=0.06~0.12の組成を有し、ジルコニア系電解質はZr1-yMyO2M=Y、y=0.06~0.12の組成を有していることが好ましい。この組成範囲において、セリア系電解質およびジルコニア系電解質が高い導電率を発揮するからである。また、Yイットリウムの拡散を抑制するために、YDCグリーン層31およびYSZグリーン層33におけるドーパント濃度はできるだけ一致していることが好ましい。そこで、YSZをZrO21-xY2O3xとし、YDCをCe1-xYxO2-δとした場合、x=0.03~0.12とすることが好ましく、x=0.06~0.10とすることがより好ましい。以上、本発明の好ましい実施形態について詳述したが、本発明は係る特定の実施形態に限定されるものではなく、特許請求の範囲に記載された本発明の要旨の範囲内において、種々の変形変更が可能である。"